(57)【要約】  可変光学濃度の光フィルタ、発光変調器、及び情報画像ディスプレイなどの光の吸収を電気的に制御するデバイスで使用するためのエレクトロクロミック組成物。記載されたエレクトロクロミック組成物は、例えば、自然光の流れを動的に調節することによって室内の微気候を制御する建築物の可変光透過コーティングを作るために建設業界で使用できる。具体的には、生体適合性及び生分解性成分に基づく例示的な有機エレクトロクロミック組成物が記載されており、延びた耐用年数と高い光透過率変化率を特徴とする。記載されたエレクトロクロミック組成物は、広範囲の光吸収スペクトル及びコーティングカラーで調製され得る。
2018535303.tif 000002
【特許請求の範囲】
【請求項１】
ジピリジンの第４級塩の形態のカソード成分と、２つの酸化状態の間で切り替わることができるフェロセン誘導体又は複素環式化合物の形態のアノード成分と、高分子増粘剤と、溶媒と、を含むエレクトロクロミック組成物であって、
前記カソード成分は、１，１’−ジアルキル−４，４’−ジピリジニウム（アルキル基）又は１，１−（アルカン−アルファ（アルカリ性スペーサ），オメガ−ジイル）−ビス−（１’−アルキル−４，４’−ジピリジニウム）のカチオンと弱配位性アニオンとの塩を含む、
エレクトロクロミック組成物。
【請求項２】
前記アルキル基が、Ｃ１−Ｃ８飽和アルキル、ベンジル、フェニル、又は置換アリールから選択される、請求項１に記載のエレクトロクロミック組成物。
【請求項３】
前記アルカンスペーサが、Ｃ３−Ｃ５アルカン鎖から選択される、請求項１に記載のエレクトロクロミック組成物。
【請求項４】
第４級塩の前記アニオンが、非求核性であり、ＢＦ４−、ＰＦ６−、ＣｌＯ４−、ＣＦ３ＳＯ３−、又は（ＣＦ３ＳＯ２）２Ｎ−若しくは（ＣＦ３ＳＯ２）３Ｃ−を含む、請求項１に記載のエレクトロクロミック組成物。
【請求項５】
前記高分子増粘剤は、メタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーを含む、請求項１に記載のエレクトロクロミック組成物。
【請求項６】
前記溶媒は、プロピレンカーボネート、γ−ブチロラクトン、γ−バレロラクトン、Ｎ−メチルピロリドン、又はジ−，トリ−ポリエチレングリコール若しくはそれらのエステルを含む、請求項１に記載のエレクトロクロミック組成物。
【請求項７】
０．４％〜３．６％の前記カソード成分と、３０％〜４５％の前記高分子増粘剤と、０．３％〜３．０％の前記アノード成分と、前記溶媒である残部と、を含む、請求項１に記載のエレクトロクロミック組成物。
【請求項８】
少なくとも１つの酸化防止剤をさらに含む、請求項１に記載のエレクトロクロミック組成物。
【請求項９】
前記少なくとも１つの酸化防止剤が、ポリフェノールを含む、請求項８に記載のエレクトロクロミック組成物。
【請求項１０】
前記少なくとも１つの酸化防止剤が、立体障害型フェノールを含む、請求項８に記載のエレクトロクロミック組成物。
【請求項１１】
前記少なくとも１つの酸化防止剤が、イオノールを含む、請求項８に記載のエレクトロクロミック組成物。
【請求項１２】
紫外線フィルタをさらに含む、請求項１に記載のエレクトロクロミック組成物。
【請求項１３】
前記紫外線フィルタが、ベンゾフェノンを含む、請求項１２に記載のエレクトロクロミック組成物。
【請求項１４】
前記紫外線フィルタが、シンナメートを含む、請求項１２に記載のエレクトロクロミック組成物。
【請求項１５】
ジピリジンの第４級塩の形態のカソード成分と、２つの酸化状態の間で切り替わることができるフェロセン誘導体又は複素環式化合物の形態のアノード成分と、高分子増粘剤と、溶媒と、を含むエレクトロクロミック組成物を含むエレクトロクロミックデバイスであって、
前記カソード成分は、１，１’−ジアルキル−４，４’−ジピリジニウム（アルキル基）又は１，１−（アルカン−アルファ（アルカリ性スペーサ），オメガ−ジイル）−ビス−（１’−アルキル−４，４’−ジピリジニウム）のカチオンと弱配位性アニオンとの塩を含む、
エレクトロクロミックデバイス。
【請求項１６】
前記アルキル基が、Ｃ１−Ｃ８飽和アルキル、ベンジル、フェニル、又は置換アリールから選択される、請求項１５に記載のエレクトロクロミックデバイス。
【請求項１７】
前記アルカンスペーサが、Ｃ３−Ｃ５アルカン鎖から選択される、請求項１５に記載のエレクトロクロミックデバイス。
【請求項１８】
第４級塩の前記アニオンが、非求核性であり、ＢＦ４−、ＰＦ６−、ＣｌＯ４−、ＣＦ３ＳＯ３−、又は（ＣＦ３ＳＯ２）２Ｎ−若しくは（ＣＦ３ＳＯ２）３Ｃ−を含む、請求項１５に記載のエレクトロクロミックデバイス。
【請求項１９】
前記高分子増粘剤は、メタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーを含む、請求項１５に記載のエレクトロクロミックデバイス。
【請求項２０】
前記溶媒が、プロピレンカーボネート、γ−ブチロラクトン、γ−バレロラクトン、Ｎ−メチルピロリドン、又はジ−，トリ−ポリエチレングリコール若しくはそれらのエステルを含む、請求項１５に記載のエレクトロクロミックデバイス。
【請求項２１】
前記エレクトロクロミック組成物が、０．４％〜３．６％の前記カソード成分と、３０％〜４５％の前記高分子増粘剤と、０．３％〜３．０％の前記アノード成分と、前記溶媒である残部と、を含む、請求項１５に記載のエレクトロクロミックデバイス。
【請求項２２】
前記エレクトロクロミック組成物が、少なくとも１つの酸化防止剤をさらに含む、請求項１５に記載のエレクトロクロミックデバイス。
【請求項２３】
前記少なくとも１つの酸化防止剤が、ポリフェノールを含む、請求項２２に記載のエレクトロクロミックデバイス。
【請求項２４】
前記少なくとも１つの酸化防止剤が、立体障害型フェノールを含む、請求項２２に記載のエレクトロクロミックデバイス。
【請求項２５】
前記少なくとも１つの酸化防止剤が、イオノールを含む、請求項２２に記載のエレクトロクロミックデバイス。
【請求項２６】
前記エレクトロクロミック組成物が、紫外線フィルタをさらに含む、請求項１５に記載のエレクトロクロミックデバイス。
【発明の詳細な説明】
【技術分野】
【０００１】
開示される実施形態は、一般に、応用電気化学の分野に関し、特に、可変光学濃度の光フィルタ、発光変調器、及び情報画像ディスプレイなどの光の吸収を電気的に制御するデバイスにおいて使用されるエレクトロクロミック組成物に関する。
【背景技術】
【０００２】
エレクトロクロミズムは、制御電圧と呼ばれる電圧の印加により色又は光の透過率などの所定の光学特性を可逆的に変化させる特定の組成物において見られる物理的現象である。エレクトロクロミズムは、当業者に周知のスマートガラスなどの様々なエレクトロクロミックデバイスの動作の基礎を提供する。様々なタイプの光学材料及び構造を用いて、エレクトロクロミック特性を有する前述の化合物を構築することができ、その特定の構造はエレクトロクロミックデバイスの特定の目的又は用途に依存する。
【０００３】
当業界では、ジピリジンの第４級塩をベースとするエレクトロクロミック組成物が知られている。そのようなエレクトロクロミック組成物の１つは、１，１’−ジベンジル−４，４’−ジピリジニウムジペルクロレート、１，１’−ジエチルフェロセン、メチルメタクリレートとアクリル酸とのコポリマー、及びプロピレンカーボネートを含む組成物である。このタイプの組成物の主な欠点は、印加電圧の影響下での光透過率の変化率が低く、広い表面積で使用するためのコーティングの製造において問題が生じることである。加えて、上記タイプのエレクトロクロミック組成物は、青色でのみ着色することができる。
【０００４】
したがって、従来技術の上記欠点の影響を受けない新規かつ改善されたエレクトロクロミック組成物が必要とされている。
【発明の概要】
【発明が解決しようとする課題】
【０００５】
本発明の方法論は、従来のエレクトロクロミック組成物及びエレクトロクロミックデバイスに関連する上記及び他の問題の１つ又は複数を実質的に回避する方法及びシステムに関する。
【課題を解決するための手段】
【０００６】
本明細書に記載の実施形態の１つの態様によれば、ジピリジンの第４級塩の形態のカソード成分、２つの酸化状態の間で切り替わることができるフェロセン誘導体又は複素環式化合物の形態のアノード成分、高分子増粘剤及び溶媒を含むエレクトロクロミック組成物が提供され、カソード成分は、１，１’−ジアルキル−４，４’−ジピリジニウム又は１，１−（アルカン−アルファ，オメガ−ジイル）−ビス−（１’−アルキル−４，４’−ジピリジニウム）のカチオンと弱配位性アニオンとの塩を含む。アルキル基は、Ｃ１−Ｃ８飽和アルキル、ベンジル、フェニル又は置換アリールから選択することができる。アルカンスペーサは、Ｃ３−Ｃ５アルカン鎖から選択することができる。第４級塩のアニオンは非求核性であるべきであり、その例としては、ＢＦ４−、ＰＦ６−、ＣｌＯ４−、ＣＦ３ＳＯ３−、又は（ＣＦ３ＳＯ２）２Ｎ−若しくは（ＣＦ３ＳＯ２）３Ｃ−が挙げられる。高分子増粘剤は、メタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーを含む。溶媒は、プロピレンカーボネート、γ−ブチロラクトン、γ−バレロラクトン、Ｎ−メチルピロリドン、又はジ−，トリ−ポリエチレングリコール若しくはそれらのエステルを含む。当該成分は、以下の質量パーセント［％］量で使用される：合計で０．４〜３．６のＢＦ４−、ＰＦ６−、ＣｌＯ４−、ＣＦ３ＳＯ３−若しくは（ＣＦ３ＳＯ２）２Ｎ−などのアニオンを有する１，１’−ジメチル−４，４’−ジピリジニウム又はＢＦ４−、ＰＦ６−、ＣｌＯ４−、ＣＦ３ＳＯ３−若しくは（ＣＦ３ＳＯ２）２Ｎ−などのアニオンを有する１，１’−ジメチル−４，４’−ジピリジニウムと１，１−（ブタン−１，４−ジイル）−ビス−（１’−メチル−４，４’−ジピリジニウム）との混合物の形態のカソード成分；０．３〜３．０のフェロセン誘導体の形態のアノード成分；３０〜４５のメタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーの形態の高分子増粘剤；及び、プロピレンカーボネート、γ−ブチロラクトン、γ−バレロラクトン、Ｎ−メチルピロリドン、又はジ−，トリ−ポリエチレングリコール若しくはそれらのエステルの形態の溶媒である残部。
【０００７】
本明細書に記載の実施形態の別の態様によれば、ジピリジンの第４級塩の形態のカソード成分、２つの酸化状態の間で切り替わることができるフェロセン誘導体又は複素環式化合物の形態のアノード成分、高分子増粘剤、及び溶媒を含むエレクトロクロミック組成物を含むエレクトロクロミックデバイスが提供され、カソード成分は、１，１’−ジアルキル−４，４’−ジピリジニウム又は１，１−（アルカン−アルファ，オメガ−ジイル）−ビス−（１’−アルキル−４，４’−ジピリジニウム）のカチオンと弱配位性アニオンとの塩を含む。アルキル基は、Ｃ１−Ｃ８飽和アルキル、ベンジル、フェニル又は置換アリールから選択することができる。アルカンスペーサは、Ｃ３−Ｃ５アルカン鎖から選択することができる。第４級塩のアニオンは非求核性であるべきであり、その例としては、ＢＦ４−、ＰＦ６−、ＣｌＯ４−、ＣＦ３ＳＯ３−、又は（ＣＦ３ＳＯ２）２Ｎ−若しくは（ＣＦ３ＳＯ２）３Ｃ−が挙げられる。高分子増粘剤は、メタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーを含む。溶媒は、プロピレンカーボネート、γ−ブチロラクトン、γ−バレロラクトン、Ｎ−メチルピロリドン、又はジ−，トリ−ポリエチレングリコール若しくはそれらのエステルを含む。当該成分は、以下の質量パーセント［％］量で使用される：０．４〜３．６のＢＦ４−、ＰＦ６−、ＣｌＯ４−、ＣＦ３ＳＯ３−若しくは（ＣＦ３ＳＯ２）２Ｎ−などのアニオンを有する１，１’−ジメチル−４，４’−ジピリジニウム塩又はＢＦ４−、ＰＦ６−、ＣｌＯ４−、ＣＦ３ＳＯ３−若しくは（ＣＦ３ＳＯ２）２Ｎ−などのアニオンを有する１，１’−ジメチル−４，４’−ジピリジニウムと１，１−（ブタン−１，４−ジイル）−ビス−（１’−メチル−４，４’−ジピリジニウム）との混合物の形態のカソード成分；０．３〜３．０のフェロセン誘導体の形態のアノード成分；３０〜４５のメタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーの形態の高分子増粘剤；及び、プロピレンカーボネート、γ−ブチロラクトン、γ−バレロラクトン、Ｎ−メチルピロリドン、又はジ−，トリ−ポリエチレングリコール若しくはそれらのエステルの形態の溶媒である残部。
【０００８】
本明細書に記載の実施形態のさらに別の態様によれば、エレクトロクロミック組成物を調製する方法が提供され、この方法は、ジピリジンの第４級塩の形態のカソード成分を提供することと、２つの酸化状態の間で切り替わることができるフェロセン誘導体又は複素環式化合物の形態のアノード成分を提供することと、高分子増粘剤を提供することと、溶媒を提供することと、を含み、カソード成分は、１，１’−ジアルキル−４，４’−ジピリジニウム又は１，１−（アルカン−アルファ，オメガ−ジイル）−ビス−（１’−アルキル−４，４’−ジピリジニウム）のカチオンと弱配位性アニオンとの塩を含む。アルキル基は、Ｃ１−Ｃ８飽和アルキル、ベンジル、フェニル又は置換アリールから選択することができる。アルカンスペーサは、Ｃ３−Ｃ５アルカン鎖から選択することができる。第４級塩のアニオンは非求核性であるべきであり、その例としては、ＢＦ４−、ＰＦ６−、ＣｌＯ４−、ＣＦ３ＳＯ３−、又は（ＣＦ３ＳＯ２）２Ｎ−若しくは（ＣＦ３ＳＯ２）３Ｃ−が挙げられる。高分子増粘剤は、メタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーを含む。溶媒は、プロピレンカーボネート、γ−ブチロラクトン、γ−バレロラクトン、Ｎ−メチルピロリドン、又はジ−，トリ−ポリエチレングリコール若しくはそれらのエステルを含む。当該成分は、以下の質量パーセント［％］量で使用される：０．４〜３．６のＢＦ４−、ＰＦ６−、ＣｌＯ４−、ＣＦ３ＳＯ３−若しくは（ＣＦ３ＳＯ２）２Ｎ−などのアニオンを有する１，１’−ジメチル−４，４’−ジピリジニウム塩又はＢＦ４−、ＰＦ６−、ＣｌＯ４−、ＣＦ３ＳＯ３−若しくは（ＣＦ３ＳＯ２）２Ｎ−などのアニオンを有する１，１’−ジメチル−４，４’−ジピリジニウムと１，１−（ブタン−１，４−ジイル）−ビス−（１’−メチル−４，４’−ジピリジニウム）との混合物の形態のカソード成分；０．３〜３．０のフェロセン誘導体の形態のアノード成分；３０〜４５のメタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーの形態の高分子増粘剤；及び、プロピレンカーボネート、γ−ブチロラクトン、γ−バレロラクトン、Ｎ−メチルピロリドン、又はジ−，トリ−ポリエチレングリコール若しくはそれらのエステルの形態の溶媒である残部。
【０００９】
本発明に関連するさらなる態様は、以下の説明に一部が記載され、一部はその説明から明らかになるか、又は本発明の実施によって習得され得る。本発明の態様は、以下の詳細な説明及び添付の特許請求の範囲で特に指摘される要素及び様々な要素の組み合わせ並びに態様によって実現及び達成され得る。
【００１０】
上記及び下記の説明は、例示的及び説明的なものに過ぎず、特許請求の範囲に記載の発明又はその応用をいかなる形でも限定するものではないことを理解されたい。
【００１１】
添付の図面は、本明細書に組み込まれ、本明細書の一部を構成し、本発明の実施形態を例示し、説明と共に、本発明の技術の原理を説明し示す役割を果たす。
【図面の簡単な説明】
【００１２】
【図１】図１は、光変調デバイス、自動車のガラス若しくはミラー、建物の窓、又は他の透明な面若しくは反射面などのエレクトロクロミックデバイスにおける説明された組成物の実施形態の例示的な適用を示した図である。
【発明を実施するための形態】
【００１３】
以下の詳細な説明では、同一の機能要素が同様の番号で示されている添付図面を参照する。前述の添付図面は、本発明の原理に従った特定の実施形態及び実施例を示すものであって、限定としてではなく、例示として示す。これらの実施態様は、当業者が本発明を実施することができるように十分に詳細に記載されており、他の実施態様を利用してもよく、本発明の範囲及び趣旨から逸脱することなく様々な要素の構造の変化及び／又は置換が行われてもよい。したがって、以下の詳細な説明は、限定された意味で解釈されるべきではない。
【００１４】
本明細書に記載の実施形態の１つの態様によれば、可変光学濃度の光フィルタ、発光変調器、及び情報画像ディスプレイなどの光の吸収を電気的に制御する（電圧制御する）デバイスで使用するための新規なエレクトロクロミック組成物が提供される。記載されたエレクトロクロミック組成物の様々な実施形態は、例えば、自然光の流れを調節することによって室内の微気候を制御することができる建築物の可変光透過コーティングを作るために建設業界で使用できる。具体的には、生体適合性及び生分解性成分に基づいて製造された有機エレクトロクロミック組成物の例示的な実施形態が記載される。記載された例示的なエレクトロクロミック組成物は、制御された電圧の所定の変化に応答して、延びた耐用年数及び光透過率の高い変化率を特徴とする。加えて、記載された新規な製造技術は、広い範囲の光吸収スペクトル及びコーティングカラーでエレクトロクロミック組成物を調製することを可能にする。
【００１５】
１又は複数の態様において、ＢＦ４−、ＰＦ６−、ＣｌＯ４−、ＣＦ３ＳＯ３−又は（ＣＦ３ＳＯ２）２Ｎ−のアニオンを有する１，１’−ジアルキル−４，４’−ジピリジニウムなどのカソード成分と、０．３〜３．０％の５，１０−ジヒドロフェナジン誘導体などのアノード成分と、０．５％のＢＦ４−、ＰＦ６−、ＣｌＯ４−、ＣＦ３ＳＯ３−又は（ＣＦ３ＳＯ２）２Ｎ−のアニオンを有するリチウム又はテトラアルキルアンモニウム塩などの電極反応促進剤添加物と、３０〜４５％のメタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーの形態の高分子増粘剤と、残部としてのプロピレンカーボネート、γ−ブチロラクトン、γ−バレロラクトン、Ｎ−メチルピロリドン、又はジ−，トリ−ポリエチレングリコール若しくはそれらのエステルなどの溶媒と、を含むエレクトロクロミック組成物が提供される。
【００１６】
具体的には、１つの例示的な実施形態において、エレクトロクロミック組成物は、ＢＦ４−、ＰＦ６−などの錯フッ化物アニオン、及びＣＦ３ＳＯ３−又は（ＣＦ３ＳＯ２）２Ｎ−などの有機アニオンを有する１，１’−ジアルキル−４，４’−ビピリジニウムの形態のカソード成分と、５，１０−ジヒドロフェナジン誘導体の形態のアノード成分と、プロピレンカーボネート、γ−ブチロラクトン、γ−バレロラクトン、Ｎ−メチルピロリドン、又はジ−，トリ−ポリエチレングリコール若しくはそれらのエステルなどの溶媒と、メタクリル酸メチル若しくはメタクリル酸メチルとアクリル及びメタクリル酸若しくはその塩とのコポリマー、ポリ酢酸ビニル、ポリ乳酸、又はポリ−３−ヒドロキシ酪酸若しくはそのコポリマーの形態のポリマーを含み、当該成分は以下の質量パーセント量で使用される：０．３〜３．２％のＢＦ４−、ＰＦ６−、ＣＦ３ＳＯ３−若しくは（ＣＦ３ＳＯ２）２Ｎ−などのアニオンを有する１，１’−ジメチル−４，４’−ジピリジニウム又は０．５〜４．４のＢＦ４−、ＰＦ６−、ＣＦ３ＳＯ３−若しくは（ＣＦ３ＳＯ２）２Ｎ−などのアニオンを有する１，１’−ジベンジル−４，４’−ジピリジンの形態のカソード成分；０．３〜３．０％の５，１０−ジヒドロフェナジン誘導体の形態のアノード成分；３０〜４５％の高分子増粘剤；及び、溶媒である残部。記載された例示的なエレクトロクロミック組成物は、緑色着色フィルムを調製するためのアノード成分の置換を特徴とする。
【００１７】
具体的には、１つの例示的な実施形態において、エレクトロクロミック組成物は、ＢＦ４−、ＰＦ６−などの錯フッ化物アニオン及びＣＦ３ＳＯ３−又は（ＣＦ３ＳＯ２）２Ｎ−などの有機アニオンを有する１，１−（アルカン−アルファ，オメガ−ジイル）−ビス−（１’−アルキル−４，４’−ジピリジニウム）塩の形態のカソード成分と、フェロセン誘導体の形態のアノード成分と、プロピレンカーボネート、γ−ブチロラクトン、γ−バレロラクトン、Ｎ−メチルピロリドン、又はジ−，トリ−ポリエチレングリコール若しくはそれらのエステルなどの溶媒と、メタクリル酸メチル、メタクリル酸及びそのカルシウム塩のコポリマーの形態のポリマーと、を含み、当該成分は以下の質量パーセント量で使用される：０．３〜３．２％のＢＦ４−などのアニオンを有する１，１−（プロパン−１，３−ジイル）−ビス−（１’−アルキル−４，４’−ジピリジニウム）又は０．５〜４．４のＢＦ４−などのアニオンを有する１，１−（ブタン−１，４−ジイル）−ビス−（１’−アルキル−４，４’−ジピリジニウム）の形態のカソード成分；０．３〜３．０％のフェロセン誘導体の形態のアノード成分；３０〜４５％の高分子増粘剤；及び、溶媒である残部。記載されたエレクトロクロミック組成物は、紫色着色フィルムを調製するためのカソード成分の置換を特徴とする。
【００１８】
具体的には、１つの例示的な実施形態において、エレクトロクロミック組成物は、ＢＦ４−、ＰＦ６−などの錯フッ化物アニオン及びＣＦ３ＳＯ３−又は（ＣＦ３ＳＯ２）２Ｎ−などの有機アニオンを有する１，１−（アルカン−アルファ，オメガ−ジイル）−ビス−（１’−アルキル−４，４’−ジピリジニウム）塩の形態のカソード成分と、５，１０−ジヒドロフェナジン誘導体の形態のアノード成分と、プロピレンカーボネート、γ−ブチロラクトン、γ−バレロラクトン、Ｎ−メチルピロリドン、又はジ−，トリ−ポリエチレングリコール若しくはそれらのエステルなどの溶媒と、メタクリル酸メチル、メタクリル酸及びそのカルシウム塩のコポリマーの形態のポリマーと、を含み、当該成分は以下の質量パーセント量で使用される：０．３〜３．２％のＢＦ４−などのアニオンを有する１，１−（プロパン−１，３−ジイル）−ビス−（１’−アルキル−４，４’−ジピリジニウム）又は０．５〜４．４％のＢＦ４−などのアニオンを有する１，１−（ブタン−１，４−ジイル）−ビス−（１’−アルキル−４，４’−ジピリジニウム）の形態のカソード成分；０．３〜３．０％の５，１０−ジヒドロフェナジン誘導体の形態のアノード成分；３０〜４５％の高分子増粘剤；及び、溶媒である残部。記載されたエレクトロクロミック組成物は、茶色着色フィルムを調製するためのカソード及びアノード成分の置換を特徴とする。
【００１９】
具体的には、１つの例示的な実施形態において、エレクトロクロミック組成物は、ＢＦ４−、ＰＦ６−などの錯フッ化物アニオン及びＣＦ３ＳＯ３−又は（ＣＦ３ＳＯ２）２Ｎ−などの有機アニオンを有する１，１’−ジアルキル−４，４’−ビピリジニウムと、ＢＦ４−、ＰＦ６−などの錯フッ化物アニオン及びＣＦ３ＳＯ３−又は（ＣＦ３ＳＯ２）２Ｎ−などの有機アニオンを有する１，１−（アルカン−アルファ，オメガ−ジイル）−ビス−（１’−アルキル−４，４’−ジピリジニウム）塩と、の混合物の形態のカソード成分と、５，１０−ジヒドロフェナジン誘導体の形態のアノード成分と、プロピレンカーボネート、γ−ブチロラクトン、γ−バレロラクトン、Ｎ−メチルピロリドン、又はジ−，トリ−ポリエチレングリコール若しくはそれらのエステルなどの溶媒と、メタクリル酸メチル、メタクリル酸及びそのカルシウム塩のコポリマーの形態のポリマーと、を含み、当該成分は以下の質量パーセント量で使用される：０．１〜１．２％のＢＦ４−などのアニオンを有する１，１−（プロパン−１，３−ジイル）−ビス−（１’−アルキル−４，４’−ジピリジニウム）又は０．５〜４．４％のＢＦ４−などのアニオンを有する１，１−（ブタン−１，４−ジイル）−ビス−（１’−アルキル−４，４’−ジピリジニウム）の形態のカソード成分；０．２〜２．４％のアニオンＢＦ４−を有する１，１’−ジメチル−４，４’−ジピリジニウムの形態のカソード成分；０．３〜３．０％の５，１０−ジヒドロフェナジン誘導体の形態のアノード成分；３０〜４５％の高分子増粘剤；及び、溶媒である残部。記載されたエレクトロクロミック組成物は、黒色着色フィルムを調製するためのカソード及びアノード成分の置換を特徴とする。
【００２０】
１又は複数の実施形態において、添加剤は、ポリフェノール、立体障害型フェノール、及び／又はイオノールを包含するがこれらに限定されない酸化防止剤と、ベンゾフェノン及びトリアジン及びシンナメートなどのＵＶフィルタと、を包含する。
【００２１】
記載された成分の改変は、組成物に新しい特性、すなわち改善された耐用年数及び制御電圧の適用による光透過率の変化率の増加、異なる着色カラー、及び印可された電圧に応じてフィルムの色を変化させる機能を与えることに留意すべきである。
【００２２】
１又は複数の実施形態において、組成物を試験するためのエレクトロクロミックデバイスは、ドーピング添加剤を有するＩＴＯ（インジウム−スズ酸化物）フィルムの半導体コーティング又は導電性金属メッシュで被覆されたフィルムで内側が被覆された２つのポリマーフィルムからなる。デバイス内のフィルム間の距離は、エレクトロクロミック層の一定の厚さを維持するためにエレクトロクロミック組成物に導入された不活性充填剤の厚さによって決定された。エレクトロクロミック組成物をフィルムの間に導入し、次いで両フィルムを周囲にわたって互いに結合させた。
【００２３】
記載されたエレクトロクロミック組成物のある特定の実施例を、以下に記載する。
【００２４】
実施例１
【００２５】
第１の例示的組成物は、１，１’−ジメチル−４，４’−ジピリジニウムビス（テトラフルオロボレート）を濃度１．２％で、５，１０−ジメチル−５，１０−ジヒドロフェナジンを濃度０．８％で、メチルメタクリレートとメタクリル酸とメタクリル酸のカルシウム塩とのコポリマーを濃度３５％で、プロピレンカーボネートに溶解することによって調整された。得られた組成物を用いて、電極間スペースの厚さが１００μｍであるエレクトロクロミックデバイスを作製した。初期状態では、組成物は淡緑色を呈していた。１．５Ｖの電圧を印加すると、色が深緑色に変わった。初期透過率は７０％であった。エレクトロクロミックデバイスを、以下の条件下で、１日につき８時間試験した：Ｕ＝１．５Ｖでの３０秒間の着色及び電極を回路にすることによる３０秒間の退色。非着色状態での３ヶ月及び６ヶ月の作業の後、光透過率はそれぞれ６５％及び６１％であった。
【００２６】
実施例２
【００２７】
第２の例示的組成物は、１，１−（ブタン−１，４−ジイル）−ビス−（１’−アルキル−４，４’−ジピリジニウム）テトラキス（テトラフルオロボレート）を濃度１％で、５，１０−ジメチル−５，１０−ジヒドロフェナジンを濃度０．５％で、メチルアクリレートとアクリル酸とのコポリマーを３５％の濃度で、プロピレンカーボネートに溶解することによって調整された。得られた組成物を用いてエレクトロクロミックデバイスの１００μｍの電極間スペースを充填した。初期状態では組成物は実質的に無色であった。１．５Ｖの電圧を印加すると、色は茶色に変わった。初期透過率は７８％であった。エレクトロクロミックデバイスを、以下の条件下で、１日につき８時間試験した：Ｕ＝１．５Ｖでの３０秒間の着色及び電極を回路にすることによる３０秒間の退色。非着色状態での３ヶ月及び６ヶ月の作業後、透過率はそれぞれ７５％及び６９％であった。
【００２８】
実施例３
【００２９】
第３の例示的組成物は、１，１−（ブタン−１，４−ジイル）−ビス−（１’−アルキル−４，４’−ジピリジニウム）テトラキス（テトラフルオロボレート）を濃度１％で、フェロセンを濃度０．５％で、メチルアクリレートとアクリル酸と０．５％のそのカルシウム塩とのコポリマーを濃度３５％で、プロピレンカーボネートに溶解することによって調整された。得られた組成物を用いてエレクトロクロミックデバイスの１００μｍの電極間スペースを充填した。初期状態では、組成物はわずかに黄色であった。１Ｖの電圧を印加すると、組成物は色が青色に変わり、電圧が１．５Ｖに上昇すると濃い紫色になった。初期透過率は７７％であった。エレクトロクロミックデバイスを、以下の条件下で、１日につき８時間試験した：Ｕ＝１．５Ｖでの３０秒間の着色及び電極を回路にすることによる３０秒間の退色。非着色状態での３ヶ月及び６ヶ月の作業後、透過率はそれぞれ７３％及び６５％であった。
【００３０】
実施例４
【００３１】
第４の例示的組成物は、１，１−（ブタン−１，４−ジイル）−ビス−（１’−アルキル−４，４’−ジピリジニウム）テトラキス（テトラフルオロボレート）を濃度０．５％で、１，１’−ジメチル−４，４’−ビピリジニウムビス（テトラフルオロボレート）を濃度１．２％で、５，１０−ジメチル−５，１０−ジヒドロフェナジンを濃度１％で、メチルアクリレートとアクリル酸と０．５％のそのカルシウム塩とのコポリマーを濃度３５％で、プロピレンカーボネートに溶解することによって調整された。得られた組成物を用いてエレクトロクロミックデバイスの１００μｍの電極間スペースを充填した。初期状態では組成物は実質的に無色であった。１．５Ｖの電圧を印加すると、組成物は黒色に変わった。初期透過率は７７％であった。エレクトロクロミックデバイスを、以下の条件下で、１日につき８時間試験した：Ｕ＝１．５Ｖでの３０秒間の着色及び電極を回路にすることによる３０秒間の退色。非着色状態での３ヶ月及び６ヶ月の作業後、透過率はそれぞれ７４％及び６９％であった。
【００３２】
１又は複数の実施形態において、濃度の上限は、使用される溶媒中のジピリジンの第４級塩の溶解度によって決定され、下限は、実用には適さなくなった電気的に着色した状態の光吸収の最小値によって定義された。さらに、提案された組成物は、電極反応を加速ししたがってデバイスのスイッチング時間を短縮する添加剤を含む。
【００３３】
本明細書に記載のエレクトロクロミック組成物の実施形態は、延びた耐用年数を有し、その期間に、主な光学的な光の特性、すなわち光の透過率、が維持される。
【００３４】
図１は、光変調デバイス、自動車のガラス若しくはミラー、建物の窓、又は他の透明な面若しくは反射面などのエレクトロクロミックデバイスにおける説明された組成物の実施形態の例示的な適用を示す。
【００３５】
図１に示す例示的な実施形態では、記載されたエレクトロクロミック組成物（３）は、２つの透明導電層（２）の間に位置する任意の厚さの層（３）として具体化される。エレクトロクロミック層の厚さは、特定の用途によって規定され、２５〜２００μｍの範囲であり得る。透明導電層（２）は、保護及び固定層として機能する基板（１）上に配置される。制御電圧は、（４）ワイヤ又はループによって、透明導電層に供給される。
【００３６】
最後に、本明細書で説明されるプロセス及び技術は、本質的に特定の装置に関連しているわけではなく、成分の任意の適切な組み合わせによって実施され得ることを理解されたい。さらに、本明細書に記載の教示に従って、様々なタイプの汎用デバイスを使用することができる。また、本明細書に記載の方法を実行するための特殊化された装置を構築することが有利であることが示されてもよい。本発明を特定の実施例に関連して説明してきたが、これらはあらゆる点で限定的ではなく例示的であることが意図されている。
【００３７】
さらに、本明細書の考察及び本明細書に開示された本発明の実施から当業者には本発明の他の実施形態が明らかであろう。記載された実施形態の様々な態様及び／又は成分は、電気的に制御された光の吸収を有するデバイス及び対応するエレクトロクロミックデバイスで使用するためのエレクトロクロミック組成物において、単独で又は任意の組み合わせで使用できる。本明細書及び実施例は、例示的なものとして考えられることが意図され、本発明の真の範囲及び趣旨は、添付の特許請求の範囲によって示される。
【図１】
2018535303.tif 000003
【国際調査報告】
2018535303.tif 000004